(57)【要約】  この発明は、肌に優しい天然素材の綿糸を用いたフリーカット生地およびその製造方法を提供する。  この発明は、フリーカット生地の製造方法において綿糸に合成繊維を複合させてノントルクの綿・合成繊維複合糸を得る工程と、別種類の合成繊維と前記綿・合成繊維複合糸を引き揃え状にして、表糸が前記綿・合成繊維複合糸となるように、裏糸が前記別種類の合成繊維となるように天竺編みを施す工程と、前記裏糸を融着させる工程とを含むことを特徴としている。【特許請求の範囲】
【請求項１】
綿糸に合成繊維を複合させてノントルクの綿・合成繊維複合糸を得る工程と、
別種類の合成繊維と前記綿・合成繊維複合糸を引き揃え状にして、表糸が前記綿・合成繊維複合糸となるように、裏糸が前記別種類の合成繊維となるように天竺編みを施す工程と、
前記裏糸を融着させる工程とを含む、
ことを特徴とするフリーカット生地の製造方法。
【請求項２】
前記綿糸に複合させる前記合成繊維が撚りのないフィラメント糸であり、前記ノントルクの綿・合成繊維複合糸を得る工程において、前記フィラメント糸に前記綿糸の撚りとは逆の撚りを与える作業が施される請求項１に記載のフリーカット生地の製造方法。
【請求項３】
前記綿糸に複合させる前記合成繊維として、ナイロンまたはポリエステルが用いられるとともに、前記別種類の合成繊維として、ポリウレタンが用いられる請求項１または２に記載のフリーカット生地の製造方法。
【請求項４】
綿混率が５０〜７５％であるフリーカット生地を得る請求項１〜３のいずれかに記載のフリーカット生地の製造方法。
【請求項５】
請求項１〜４のいずれかに記載のフリーカット生地の製造方法を用いて製造されたフリーカット生地。
【発明の詳細な説明】
【技術分野】
【０００１】
この発明は、フリーカット生地およびその製造方法に関するものである。
【背景技術】
【０００２】
いずれの個所をカットしてもほつれないフリーカット生地として、例えば再生繊維のレーヨン、合成繊維のナイロンおよびポリウレタンを素材としたものがある。混率は例えば、レーヨン５０％、ナイロン４０％、ポリウレタン１０％である。【０００３】
【特許文献１】実用新案登録第３１１８７４２号公報
【発明の開示】
【発明が解決しようとする課題】
【０００４】
しかしながら、天然素材（天然繊維）の綿糸を使用した天竺組織でのフリーカット生地は存在していない。これは、前記生地の素材として使われているレーヨン糸、ナイロン糸、ポリウレタン糸は、撚りのないフィラメント糸であるのに対して、綿糸には撚り（トルク）があり、熱融着ができても天竺組織のためカールするからである。すなわち、綿糸をつくるには、例えば３ｃｍ程の短繊維に撚りをかけて一本の糸ができることから、そのトルクを取り除かなければカールが止まらない。これが、肌に優しい綿混を売り物にしたいときのネックとなっていた。【０００５】
この発明は、上述の事柄に留意してなされたもので、その目的は、肌に優しい天然素材の綿糸を用いたフリーカット生地およびその製造方法を提供することである。
【課題を解決するための手段】
【０００６】
上記目的を達成するために、この発明のフリーカット生地の製造方法は、
綿糸に合成繊維を複合させてノントルクの綿・合成繊維複合糸を得る工程と、
別種類の合成繊維と前記綿・合成繊維複合糸を引き揃え状にして、表糸が前記綿・合成繊維複合糸となるように、裏糸が前記別種類の合成繊維となるように天竺編みを施す工程と、
前記裏糸を融着させる工程とを含む、
ことを特徴としている（請求項１）。【０００７】
この発明では、
前記綿糸に複合させる前記合成繊維が撚りのないフィラメント糸であり、前記ノントルクの綿・合成繊維複合糸を得る工程において、前記フィラメント糸に前記綿糸の撚りとは逆の撚りを与える作業が施されるのが好ましい（請求項２）。
ここで、前記フィラメント糸に前記綿糸の撚りとは逆の撚りを与えるとは以下のことを意味する。すなわち、綿糸が例えばＺ撚り（twist ）で例えば３２回／吋あるとすれば、その上から重ねてフィラメント糸の例えばナイロン糸をＳ撚り（twist ）で綿糸の３２回が０になるように複合化することである。
なお、ナイロンの撚り数はナイロンの太さと綿糸の太さとの関係で変わってくる。【０００８】
また、この発明では、前記綿糸に複合させる前記合成繊維として、ナイロンまたはポリエステルが用いられるとともに、前記別種類の合成繊維として、ポリウレタンが用いられるのが好ましい（請求項３）。
一般に合成繊維のポリウレタンは約１８０℃で軟化し、１８４℃で溶融する。また、合成繊維のナイロンの軟化点は約１８０℃であり、溶融点は２１５〜２２０℃である。また、合成繊維のポリエステルの軟化点は約２３８〜２４０℃であり、溶融点は２５５〜２６０℃である。天然繊維の綿は軟化、溶融せず１２０℃、５時間で黄変し、１５０℃で分解する。ちなみに、再生繊維のレーヨンは、軟化、溶融せず２６０〜３００℃で着色分解が始まる。
そして、この発明では、ポリウレタンの溶融点が低いこともあり、綿糸に複合させる前記合成繊維として、ポリエステルよりも溶融点の近いナイロンを用いるのが好ましい。【０００９】
また、この発明では、綿混率が５０〜７５％であるフリーカット生地を得るのが好ましい（請求項４）。そして、綿混率が５５〜６５％となるようにポリウレタンとナイロンの混率を設定するのがより好ましい。
綿混率の上限値を７５％としたのは、綿混率が７５％よりも大きければ、たとえナイロンに綿糸の撚りとは逆の撚りを与える作業が施されても綿糸が有する撚り（トルク）の関係で得られるフリーカットはカールが発生するからである。また、綿混率の下限値を５０％としたのは、綿混率が５０％未満では、肌に優しいという、綿の特性を発揮させるのが難しく、肌に優しい綿混を得にくいからである。
そして、この発明では、例えばポリウレタン混率を例えば１５％とした場合、綿糸に複合させる合成繊維として例えばナイロンを挙げると、このナイロンでノントルク化したときナイロン混率が１０〜３５％あり、その残りは、綿５０〜７５％となる。【００１０】
また、この発明では、請求項１〜４のいずれかに記載のフリーカット生地の製造方法を用いて製造されたフリーカット生地を提供する（請求項５）。
請求項１〜４のいずれかに記載のフリーカット生地の製造方法によって得られたフリーカット生地は、天然素材の綿糸を使用した天竺組織でのフリーカット生地（裁断部が解れを生じない構造の生地）である。
【発明の効果】
【００１１】
この発明では、綿糸に合成繊維を複合させてノントルクの綿・合成繊維複合糸を得た後、別種類の合成繊維と前記綿・合成繊維複合糸を引き揃え状にして、表糸が前記綿・合成繊維複合糸となるように、裏糸が前記別種類の合成繊維となるように天竺編みを施し、しかる後、前記裏糸を融着（溶融）させるようにしている。すなわち、この発明では、綿糸に合成繊維を複合させて綿糸のトルクを取り除いた状態で、表糸が前記綿・合成繊維複合糸となるように、裏糸が前記別種類の合成繊維となるように天竺編みを施して前記裏糸を融着（溶融）させるようにしたことにより、綿糸を用いた天竺組織のためカールするという課題を解消でき、天然素材の綿糸を使用した天竺組織を有し、フリーカット可能（裁断部が解れを生じない構造）で、かつ、伸縮性を有する生地を得ることができる。
【発明を実施するための最良の形態】
【００１２】
以下、この発明の実施形態を、図を参照しながら説明する。なお、それによってこの発明は限定されるものではない。【００１３】
天然素材の綿糸を使用した天竺組織でのフリーカット生地を得るにあたり、
まず始めに、綿糸にナイロンを複合させてノントルクの綿・ナイロン複合糸を得る工程が施される。尚、ナイロンに代えてポリエステル，ポリウレタン等を用いてもよい。
すなわち、前記綿糸に複合させる前記ナイロンが撚りのないフィラメント糸であり、前記ノントルクの綿・ナイロン複合糸を得る工程において、前記フィラメント糸に前記綿糸の撚りとは逆の撚りを与える作業が施される。
この場合、綿糸の撚り回数を分析し、ナイロン長繊維を複合させ、その回転数が±０になるように逆に撚りを加えることにより、ノントルクの綿・ナイロン複合糸を得ることができる。【００１４】
続いて、天竺機を用い、ポリウレタン（あるいは、ポリエステル，ナイロン等でもよい。）と前記綿・ナイロン複合糸を引き揃え状にして、表に前記綿・ナイロン複合糸、裏に前記ポリウレタンの糸（熱融着糸）となるように編む。ポリウレタン混率は例えば１５％、ナイロン混率が２０〜３０％あり、綿混率は、綿５５〜６５％となる。
なお、用いる綿糸、ナイロンの糸、ポリウレタンの糸の太さは、得られるフリーカット生地の特性に応じて適宜設定されうる。
この発明では、４０〜１００番手の綿糸と、１２〜７８デシテックスのナイロン糸と、２２〜４４デシテックスのポリウレタン糸を用いることが好ましい。この実施形態では、８０／１番手の綿糸と、２８デシテックスのナイロン糸と、３３もしくは４４デシテックスのポリウレタン糸を用いた。【００１５】
続いて、プレセットが施される。すなわち、生機にてプレセットし、ポリウレタンの糸を熱融着させる。
すなわち、裏にポリウレタン糸が熱融着し解けなくなる。この場合、ポリウレタンは約１８０℃で軟化し、ナイロンの軟化点は約１８０℃であるので、効率よく表糸の綿・ナイロン複合糸に対して裏糸のポリウレタン糸を熱融着させることができる。【００１６】
続いて、染色が施された後、仕上げがなされ、これによって、天然素材の綿混が５５〜６５％の肌に優しい天竺組織でのフリーカット生地が完成する。すなわち、天竺組織を備え、フリーカット可能（裁断部が解れを生じない構造）で、かつ、伸縮性を有する生地を得ることができる。
【産業上の利用可能性】
【００１７】
この発明では、フリーカット可能で、かつ伸縮性を有し、さらにカールすることのない生地を得ることができ、たとえば下着などの被服に適用することができる。
【国際調査報告】
2009141921.tif 000002
2009141921.tif 000003
2009141921.tif 000004
2009141921.tif 000005